МАТ ИЗ СОЧЕТАНИЯ ГРУБЫХ СТЕКЛОВОЛОКОН И МИКРОСТЕКЛОВОЛОКОН, ИСПОЛЬЗУЕМЫЙ В КАЧЕСТВЕ СЕПАРАТОРА В СВИНЦОВО-КИСЛОТНОЙ АККУМУЛЯТОРНОЙ БАТАРЕЕ

1. Сепаратор для свинцово-кислотной аккумуляторной батареи, содержащий:
нетканый волокнистый мат, размещаемый между электродами батареи для электрической изоляции электродов, причем нетканый волокнистый мат содержит:
множество спутанных тонких волокон, включающее волокна с диаметром волокна между примерно 0,05 и 5 микронами;
множество грубых волокон, смешанных с множеством спутанных тонких волокон, включающее волокна с диаметром волокна между примерно 8 и 20 микронами; и
кислотостойкое связующее, которое соединяет множество спутанных тонких волокон с множеством грубых волокон с образованием нетканого волокнистого мата;
при этом нетканый волокнистый мат содержит 60 процентов или более тонких волокон, 40 процентов или менее грубых волокон и 0,5-15% кислотостойкого связующего.
2. Сепаратор батареи по п. 1, дополнительно содержащий множество полимерных волокон, смешанных с множеством спутанных тонких волокон и множеством грубых волокон, при этом нетканый волокнистый мат содержит между примерно 0,1 и 15% множества полимерных волокон.
3. Сепаратор батареи по п. 1, при этом тонкие волокна содержат волокна с диаметром менее 1 микрона.
4. Сепаратор батареи по п. 1, при этом грубые волокна содержат волокна с диаметром между примерно 10 микронами и примерно 20 микронами.
5. Сепаратор батареи по п. 1, также содержащий дополнительный волокнистый мат, расположенный на поверхности упомянутого нетканого волокнистого мата, причем дополнительный волокнистый мат содержит множество грубых волокон с тем, чтобы армировать нетканый волокнистый мат.
6. Сепаратор батареи по п. 1, при этом множество грубых волокон расположены относительно множества спутанных тонких волокон с образованием множества прядей на первой поверхности мата, образованного из множества спутанных тонких волокон, при этом множество прядей простираются от ближней первой стороны мата к противоположной стороне мата.
7. Сепаратор батареи по п. 1, дополнительно содержащий:
второе множество спутанных тонких волокон, которые образуют дополнительный волокнистый мат,
при этом дополнительный волокнистый мат расположен на поверхности нетканого волокнистого мата, и
при этом множество грубых волокон расположены на по меньшей мере одной поверхности дополнительного волокнистого мата.
8. Сепаратор батареи по п. 1, при этом связующее является стойким к серной кислоте и одновременно смачиваемым серной кислотой.
9. Сепаратор батареи по п. 1, при этом нетканый волокнистый мат изготовлен посредством машины для изготовления нетканых материалов мокрым способом с использованием технологической воды (белой воды) с pH более примерно 4.
10. Сепаратор батареи по п. 1, при этом нетканый волокнистый мат обладает капиллярной впитываемостью, или
капиллярным подъемом, как определено стандартом ISO8787, примерно 0,2-10 см менее чем за 10 мин.
11. Сепаратор батареи, содержащий:
множество первых волокон, образующих первый волокнистый мат, причем множество первых волокон включает волокна с диаметром волокна между примерно 0,05 и 5 микронами с тем, чтобы позволить первому волокнистому мату поглощать электролит батареи; и
множество вторых волокон, расположенных на по меньшей мере одной поверхности первого волокнистого мата, причем множество вторых волокон включает волокна с диаметром волокна между примерно 8 и 20 микронами;
при этом множество вторых волокон расположены на упомянутой по меньшей мере одной поверхности первого волокнистого мата с образованием множества прядей, которые простираются между первой кромкой первого волокнистого мата и второй кромкой первого волокнистого мата, противоположной первой кромке.
12. Сепаратор батареи по п. 11, при этом множество прядей простираются от первой кромки первого волокнистого мата до второй кромки первого волокнистого мата.
13. Сепаратор батареи по п. 12, дополнительно содержащий второй волокнистый мат, включающий волокна с диаметром волокна между примерно 0,05 и 5 микронами с тем, чтобы позволить второму волокнистому мату поглощать электролит, при этом второй волокнистый мат расположен на поверхности первого волокнистого мата таким образом, что множество прядей расположены между первым волокнистым матом и вторым волокнистым матом.
14. Сепаратор батареи по п. 12, при этом множество вторых волокон размещены на первой поверхности первого волокнистого мата и на второй поверхности первого волокнистого мата, противоположной первой поверхности, с образованием множества прядей как на первой поверхности, так и на второй поверхности, и при этом пряди на первой поверхности и второй поверхности простираются между первой кромкой первого волокнистого мата и второй кромкой первого волокнистого мата.
15. Сепаратор батареи по п. 11, при этом множество прядей размещены так, чтобы между соседними прядями имелось расстояние между примерно 5 мкм и примерно 10 мм.
16. Сепаратор батареи по п. 11, при этом множество прядей представляет собой первое множество прядей, и при этом множество вторых волокон дополнительно расположены на упомянутой по меньшей мере одной поверхности первого волокнистого мата с образованием второго множества прядей, которые простираются между третьей кромкой первого волокнистого мата и четвертой кромкой первого волокнистого мата, противоположной третьей кромке, таким образом, что второе множество прядей приблизительно ортогональны первому множеству прядей.
17. Способ обеспечения сепаратора батареи, содержащий:
обеспечение множества первых волокон с диаметром волокна между примерно 0,05 и 5 микронами;
смешивание множества вторых волокон с множеством первых волокон, причем множество вторых волокон содержит волокна с диаметром волокна между примерно 8 и 20 микронами; и
нанесение кислотостойкого связующего на смешанные волокна
так, чтобы соединить множество первых волокон с множеством вторых волокон с образованием армированного нетканого волокнистого мата, способного поглощать электролит батареи;
при этом нетканый волокнистый мат содержит 60 процентов или более первых волокон, 40 процентов или менее вторых волокон и 0,5-15% кислотостойкого связующего.
18. Способ по п. 17, дополнительно содержащий:
смешивание множества полимерных волокон с множеством первых волокон и множеством вторых волокон, при этом нетканый волокнистый мат содержит между примерно 0,1 и 15% множества полимерных волокон.
19. Способ по п. 17, дополнительно содержащий:
обеспечение второго мата, содержащего множество первых волокон; и
соединение второго мата с нетканым волокнистым матом.
20. Способ по п. 17, дополнительно содержащий:
размещение множества вторых волокон на поверхности мата, образованного из множества первых волокон, с образованием множества прядей на поверхности мата, которые простираются между первой кромкой мата и второй кромкой мата, противоположной первой кромке.
21. Способ по п. 20, при этом множество прядей размещают на упомянутой по меньшей мере одной поверхности мата так, чтобы между соседними прядями имелось расстояние между примерно 0 мкм и примерно 10 мм.